(57)【特許請求の範囲】
【請求項１】
ガラス繊維織物を基布として構成され、入射した光を所定の光透過特性で透過・拡散させるガラス繊維シートであって、
前記ガラス繊維織物は、複数のガラスフィラメントからなるガラス繊維によって平織りで作成されており、その質量が８０ｇ／ｍ２以上１１０ｇ／ｍ２以下であるとともに、通気度が２０ｃｍ３／ｃｍ２／ｓ以下であり、
前記ガラス繊維織物に用いる経糸及び緯糸の前記ガラス繊維の番手が１０ｔｅｘ〜７０ｔｅｘであり、
前記ガラス繊維織物の少なくとも一方の面側に、フッ素樹脂またはシリコーン樹脂からなる樹脂被膜層が形成されており、
前記光透過特性は、全光線透過率が５０％以上であるとともに、平行光線透過率が５％以下となるように形成されていることを特徴とする光拡散用ガラス繊維シート。
【請求項２】
前記樹脂被膜層は、その樹脂量が５０ｇ／ｍ２以上３００ｇ／ｍ２以下であることを特徴とする請求項１記載の光拡散用ガラス繊維シート。
【請求項３】
前記ガラス繊維織物は、開繊処理が施されていることを特徴とする請求項１または２記載の光拡散用ガラス繊維シート。
【請求項４】
請求項１〜３のいずれか一項記載の光拡散用ガラス繊維シートを用いた照明装置であって、
照明に用いられる光を発生させる光源と、
前記光拡散用ガラス繊維シートを所定の支持枠に固定してなり、前記光源を覆うように設置される光拡散用カバーと、を備え、
前記光源からの光が、前記光拡散用カバーの前記光拡散用ガラス繊維シートによって透過・拡散されて出射されることを特徴とする照明装置。
【発明の詳細な説明】
【０００１】
【発明の属する技術分野】
本発明は、照明用の光源からの光を均一に拡散させる光拡散用ガラス繊維シート、及びそれを用いた照明装置に関するものである。
【０００２】
【従来の技術】
面照明装置や内照式看板などの照明装置においては、一般に、その発光面において輝度が充分に高いこと、及び輝度分布が発光面全体に充分に均一であることが求められる。そのような発光面としては、光源からの光を拡散させる光拡散シートが用いられる。
【０００３】
光拡散シートに用いられるものとして、例えばアクリル樹脂シートなどの樹脂シートや、艶消しガラスなどが一般に用いられている。さらに、ガラス繊維織物を基布として用いたガラス繊維シートについても、このような光拡散シートへの利用がすすめられている。光拡散用ガラス繊維シートに関する文献としては例えば、特開平８−１９５１１４号公報、特開平８−２５９６３７号公報、特開平８−２９０５２８号公報、特開平８−３０６２１５号公報がある。
【０００４】
【発明が解決しようとする課題】
近年、光拡散シートによって均一な光照射を実現する照明装置に対して、その大型化・大面積化及び軽量化の要求が増してきている。例えば、絵画等の展示を行う展示室などに用いる照明装置では、各展示品に均一に光を当てる必要がある。この場合、天井面の広範囲から均一に光が照射されることが好ましく、したがって、充分な照明の均一性を有するとともに大面積の照明装置が望まれる。このような照明装置を用いた場合、蛍光灯などの光源の形状・位置が視認されずに光拡散シートからなる発光面全体から照明光が出射されるために照明が柔らかく、様々な施設・用途において、上記した均一照明で大面積の照明装置が望まれている。
【０００５】
このような要求に対して、樹脂シートや艶消しガラスからなる光拡散シートではいずれも、大面積化と、軽量化に必要な薄型化とを両立させることがシートの強度やその作製工程等の面から困難である。また、樹脂シートを用いた場合には、可燃材であるために防火上の問題から法規制によって充分に大面積化して天井面に用いることができない。
【０００６】
これに対して、ガラス繊維シートによる光拡散シートは、高い光拡散性を有すると同時に、素材の柔軟性・耐久性などの特質から大面積化と軽量・薄型化とを両立することが可能である。また、ガラス繊維基布の表面に不燃透光性樹脂をコーティングしたガラス繊維シートとすることによって、不燃性・防汚性に優れた光拡散シートとなることが、上記の文献に記載されている。
【０００７】
しかしながら、従来の光拡散用ガラス繊維シートでは、照明装置において必要とされる照明性能が充分に得られていない、という問題がある。すなわち、上記の照明装置において必要とされる高輝度、及び輝度分布の均一性は、光拡散用ガラス繊維シートの光透過性、及び光拡散性にそれぞれ対応している。これら２つの光透過特性について、高い光拡散性を得て照明の均一性を確保するため、もう一方の光透過性が充分には高く設定・確保されていない、という問題があった。
【０００８】
例えば、特開平８−１９５１１４号公報に示された光源光拡散用透光材においては透過率５０％弱とされており、また、光拡散性については具体的な検討はなされていない。また、特開平８−２５９６３７号公報、及び特開平８−２９０５２８号公報に記載されたガラス繊維シートにおいても、全光線透過率は３８〜４５％程度である。また、特開平８−３０６２１５号公報に記載されたガラス繊維シートはその機械的特性等を改善するものであり、光透過性及び光拡散性についての検討は具体的にはなされていない。
【０００９】
すなわち、従来の光拡散用ガラス繊維シートにおいては、その構造・機械的特性や、不燃性・防汚性などについては改善が行われているものの、光透過特性・照明特性に関して、輝度分布を均一化させるために充分な光拡散性を有するという条件の下において、同時にその光透過性を最適化し向上・改善させる構成の検討・開発が充分でなかった。
【００１０】
本発明は、以上の問題点に鑑みてなされたものであり、高い光拡散性を有すると同時に光透過性が向上されて、均一かつ明るい照明を実現することが可能な光拡散用ガラス繊維シート、及びそれを用いた照明装置を提供することを目的とする。
【００１１】
【課題を解決するための手段】
本願発明者は、上記した目的を達成するために鋭意検討を重ねた結果、光透過性の指標として全光線透過率を、また、光拡散性の指標として平行光線透過率をそれぞれ用いることによって、それらの特性を確実に評価・制御して光透過特性を最適化することが可能であることを見出し、特にそれらの各透過率が、ガラス繊維シートに基布として用いるガラス繊維織物の構成によって相互に相関しつつ大きく変化するという知見を得た。さらに、そのガラス繊維織物の構成による両透過率の変化及び相関について実験と検討を行った結果、光拡散性を充分に高くした構成において、同時に光透過性を向上させるガラス繊維シートを構成することができるガラス繊維織物の作成・実現が可能であることを見出し、本発明に到達した。
【００１２】
すなわち、本発明による光拡散用ガラス繊維シートは、ガラス繊維織物を基布として構成され、入射した光を所定の光透過特性で透過・拡散させるガラス繊維シートであって、ガラス繊維織物は、複数のガラスフィラメントからなるガラス繊維によって平織りで作成されており、その質量が８０ｇ／ｍ２以上１１０ｇ／ｍ２以下であるとともに、通気度が２０ｃｍ３／ｃｍ２／ｓ以下であり、ガラス繊維織物に用いる経糸及び緯糸のガラス繊維の番手が１０ｔｅｘ〜７０ｔｅｘであり、ガラス繊維織物の少なくとも一方の面側に、フッ素樹脂またはシリコーン樹脂からなる樹脂被膜層が形成されており、光透過特性は、全光線透過率が５０％以上であるとともに、平行光線透過率が５％以下となるように形成されていることを特徴とする。
【００１３】
ここで、全光線透過率、及び平行光線透過率はＪＩＳＫ７１０５において規定されている試験・計算方法による。このうち、全光線透過率は入射された光のうち試料の反対側まで透過される光量の割合を示す。これは光拡散シートでの光透過性の指標となり、この数値が大きいほど光透過性が高い。また、平行光線透過率は全光線透過率と拡散透過率との差に相当し、入射された光のうち試料で拡散されずに入射光と平行な向きに透過される光量の割合を示す。これは光拡散シートでの光拡散性の指標となり、この数値が小さいほど光拡散性が高い。
【００１４】
特に、光拡散性の指標については、拡散透過率は透過光がすべて拡散された場合に個々のガラス繊維シートの構成に依存する全光線透過率と一致する量であるため、その好適な数値範囲はシートによってそれぞれ異なるものとなってしまう。これに対して、平行光線透過率は透過光がすべて拡散された場合には０％となる量である。したがって、その値を光拡散性の指標として用い、特にその上限値を設定することによって、任意のガラス繊維シートに対して好適な光拡散性を実現することが可能である。
【００１５】
これらについて、本願発明者は、ガラス繊維シートの平行光線透過率を５％以下として高い光拡散性を保った条件において、ガラス繊維シートの構成、特に基布であるガラス繊維織物の構成を最適化することによって、全光線透過率が５０％以上と高い光透過性を有する光拡散用のガラス繊維シートを作成することが可能なことを見出したものである。すなわち、上記した構成の光拡散用ガラス繊維シートによって、高い光拡散性を有すると同時に従来充分でなかった光透過性が向上されて、均一かつ明るい照明を実現することが可能なガラス繊維シートによる光拡散シートが実現される。
【００１６】
上記した条件を満たす本発明による光拡散用ガラス繊維シートの構成は、基布であるガラス繊維織物が、その質量が１５０ｇ／ｍ2以下であるとともに、通気度が２０ｃｍ3／ｃｍ2／ｓ以下であることを特徴とする。
【００１７】
全光線透過率及び平行光線透過率についての上記した２つの構成条件は、例えば、ガラス繊維織物の１ｍ2当たりの質量、及び通気度を設定・最適化することによって達成することができる。ここで、ガラス繊維織物についての１ｍ2当たりの質量、通気度、及び後述する厚さは、ＪＩＳＲ３４２０において規定されている試験・計算方法による。
【００１８】
ガラス繊維織物の１ｍ2当たりの質量は単位面積当たりでのガラス物質量に相当するから、光透過特性のうち全光線透過率と密接に関連し、この１ｍ2当たりの質量を減少させることによって全光線透過率は増大する。また、ガラス繊維織物の通気度は所定の圧力をかけたときに通過する空気量を示すものであり、ガラス繊維間の隙間形状やその面積割合等によって決まる量であるから、光透過特性のうち平行光線透過率と密接に関連し、この通気度を減少させることによって平行光線透過率は減少する。
【００１９】
これらの構成条件について、１ｍ2当たりの質量の上限値を１５０ｇ／ｍ2に設定することによって全光線透過率が５０％以上となる光透過性が得られる。同時に、通気度の上限値を２０ｃｍ3／ｃｍ2／ｓに設定することによって平行光線透過率が５％以下となる光拡散性が得られ、光透過性及び光拡散性がともに向上されたガラス繊維シートが実現される。
【００２０】
あるいは、光拡散用ガラス繊維シートの構成は、基布であるガラス繊維織物が、その厚さが９５μｍ以下であるとともに、通気度が２０ｃｍ3／ｃｍ2／ｓ以下であることを特徴とする。
【００２１】
全光線透過率及び平行光線透過率についての上記した２つの構成条件は、ガラス繊維織物の厚さ、及び通気度を設定・最適化することによっても達成することができる。
【００２２】
ガラス繊維織物の厚さは１ｍ2当たりの質量と同様に単位面積当たりのガラス量に対応するものであるから、光透過特性のうち全光線透過率と密接に関連し、この厚さを減少させることによって全光線透過率は増大する。また、通気度については上述した通りである。
【００２３】
これらの構成条件について、厚さの上限値を９５μｍに設定することによって全光線透過率が５０％以上となる光透過性が得られる。同時に、通気度の上限値を２０ｃｍ3／ｃｍ2／ｓに設定することによって平行光線透過率が５％以下となる光拡散性が得られ、１ｍ2当たりの質量及び通気度によってガラス繊維織物の構成を規定した場合と同様に、光透過性及び光拡散性がともに向上されたガラス繊維シートが実現される。
【００２４】
なお、上記した数値範囲に関しては、１ｍ2当たりの質量については、８０ｇ／ｍ2以上１１０ｇ／ｍ2以下であることがさらに好ましい。また、厚さについては、８０μｍ以上９０μｍ以下であることがさらに好ましい。また、通気度については、１５ｃｍ3／ｃｍ2／ｓ以下であることがさらに好ましい。
【００２５】
また、ガラス繊維織物は、開繊処理が施されていることを特徴としても良い。開繊処理とは、一般に繊維を開かせる（ばらけさせる）処理である。例えば、複数のガラスフィラメントからなるガラス繊維に開繊処理を施すことによって、そのフィラメント同士をばらけさせた場合、ガラス繊維の占める容積または面積を増大させることによって、厚さを薄くさせて全光線透過率を向上させると同時に、通気度を減少させて平行光線透過率をさらに低減することができる。
【００２６】
また、ガラス繊維織物の少なくとも一方の面側に、樹脂被膜層がさらに形成されていることを特徴としても良い。ガラス繊維織物の面上に樹脂被膜層を設けることによっても、さらにガラス繊維シートによる光透過性や光拡散性の制御・調整が可能である。
【００２７】
特に、樹脂被膜層は、フッ素樹脂またはシリコーン樹脂から形成されていることが好ましい。これらの樹脂を用いた樹脂被膜層によれば、ガラス繊維シートの光透過性及び光拡散性を制御すると同時に、その不燃性及び防汚性をも向上させることができる。
【００２８】
また、本発明による照明装置は、上記した光拡散用ガラス繊維シートを用いた照明装置であって、照明に用いられる光を発生させる光源と、光拡散用ガラス繊維シートを所定の支持枠に固定してなり、光源を覆うように設置される光拡散用カバーと、を備え、光源からの光が、光拡散用カバーの光拡散用ガラス繊維シートによって透過・拡散されて出射されることを特徴とする。
【００２９】
光透過性及び光拡散性の光透過特性に優れた上記のガラス繊維シートを光拡散シートとして用い、照明装置の形状等に合わせた支持枠に固定し光拡散シート面を形成して発光面とする光拡散用カバーを構成することによって、光源が視認されないように照明光が透過・拡散されて、高輝度で明るく、かつ発光面での輝度分布が均一な照明装置を実現することができる。
【００３０】
【発明の実施の形態】
以下、図面と共に本発明による光拡散用ガラス繊維シート及びそれを用いた照明装置の好適な実施形態について詳細に説明する。なお、図面の説明においては同一要素には同一符号を付し、重複する説明を省略する。また、図面の寸法比率は、説明のものと必ずしも一致していない。
【００３１】
図１は、本発明による光拡散用ガラス繊維シートの一実施形態の構成を、その一部を切り出して模式的に示す拡大斜視図である。この光拡散用ガラス繊維シート１０は、ガラス繊維織物２０、及び樹脂被膜層であるフッ素樹脂層３０から構成されている。
【００３２】
本実施形態によるガラス繊維シート１０に用いられているガラス繊維織物２０は、織布方法を平織りとして作成されており、ガラス繊維である経糸２１及び緯糸２２を図示のように互いに織り合わせることによって構成されている。また、本実施形態においては、ガラス繊維シート１０の不燃性・防汚性等を向上させるために、フッ素樹脂層３０がガラス繊維織物２０の一方の面（図１中の下面）側に形成されている。
【００３３】
このガラス繊維シート１０の光透過特性を、その全光線透過率が５０％以上、平行光線透過率が５％以下となるように構成することによって、光透過性及び光拡散性がともに向上・両立された光拡散シートとして適用が可能な光拡散用ガラス繊維シートが得られる。これらの特性値は、特に以下に述べるように、基布であるガラス繊維織物２０の構成を調整し、好適な条件を選択することによって実現することが可能である。
【００３４】
全光線透過率は、主に、照明装置を構成したときに光源から見て単位面積当たりに存在するガラス物質量などの条件によって値が変化する。その値を上記した５０％以上として高い光透過性を実現する構成条件としては、例えば、ガラス繊維織物２０の１ｍ2当たりの質量を１５０ｇ／ｍ2以下とすることが好ましく、特に、８０ｇ／ｍ2以上１１０ｇ／ｍ2以下とすることが他の特性との関係等からさらに好ましい。あるいは、厚さを９５μｍ以下とすることが好ましく、特に、８０μｍ以上９０μｍ以下とすることがさらに好ましい。１ｍ2当たりの質量または厚さは上記したガラス分量に対応しており、そのいずれかについて上記した数値条件を満たす構成とすることによって、５０％以上の高い光透過性を得ることができる。
【００３５】
一方、平行光線透過率は、主に、光源から見て単位面積当たりのガラス繊維間の隙間の割合などの条件によって値が変化する。その値を上記した５％以下として高い光拡散性を実現する構成条件としては、例えば、ガラス繊維織物２０の通気度を２０ｃｍ3／ｃｍ2／ｓ以下とすることが好ましく、特に、１５ｃｍ3／ｃｍ2／ｓ以下とすることがさらに好ましい。
【００３６】
ここで、ガラス繊維織物２０の通気度と、平行光線透過率・光拡散性との相関について説明する。
【００３７】
ガラス繊維織物の通気度とは、所定の圧力をかけたときに通過する空気量であり（ＪＩＳＲ３４２０参照）、ガラス繊維間の隙間形状や面積割合等に関係するものである。例えば、図１においてガラス繊維織物２０の上方からの通路Ａは経糸２１・緯糸２２のガラス繊維の隙間を通るので、この通路Ａでは空気の通過（通気）が可能である。一方、通路Ｂには経糸２１のうちの１本が存在するので、この通路Ｂでは空気は通過することができない。
【００３８】
これに対して、通路Ａを光路とする光について考えると、光は経糸２１・緯糸２２の隙間を通るので、ガラス繊維による拡散を受けずに入射光と平行なままガラス繊維織物２０の反対側から光が出射されて、平行光線透過率の増加に寄与する。一方、通路Ｂを光路とする光について考えると、光は経糸２１のうちの１本を通過するので、このガラス繊維によって拡散された状態で光が出射されて、拡散透過率の増加に寄与する。
【００３９】
すなわち、空気が通過する領域は光が拡散されない領域に、また、空気が通過できない領域は光が拡散される領域にほぼ対応しており、したがって、ガラス繊維織物２０の通気度を好適に設定・低減することによって、平行光線透過率の低減を実現することができる。
【００４０】
上記した質量または厚さ低減の条件、及び通気度低減の条件は、ガラス繊維織物２０に用いる経糸２１・緯糸２２の糸種類の選択や、織り間隔・密度等によって調整・設定される。例えば、ガラス繊維としては、番手１０ｔｅｘ〜７０ｔｅｘのものを用いることが好ましく、特に、１０ｔｅｘ〜３５ｔｅｘのものがより好ましい。なお、ガラス繊維の番手は、１０００ｍ当たりのグラム数に相当している。
【００４１】
なお、ガラス繊維織物に製織するときに、サイジング剤で処理することが好ましいが、この場合、ヒートクリーニングなどの脱油処理を行ってサイジング剤を除去しても良い。例えば、ガラス繊維シートを高湿度の雰囲気中で使用する場合には、ヒートクリーニング等の処理を行っておくことが好ましい。
【００４２】
また、ガラス繊維織物２０に対して開繊処理が施されていることがさらに好ましい。開繊処理によってガラス繊維を構成しているガラスフィラメント同士をばらけさせて、ガラス繊維の断面形状が扁平化されるなど、経糸２１、緯糸２２のガラス繊維がそれぞれ閉める容積・面積範囲を増大または変形させることが可能である。このとき、各ガラス繊維間の隙間部分の光源側から見た面積が減少するので、上記の処理によって通気度を減少させて、平行光線透過率を低減させることができる。また、このとき一般にガラス繊維織物２０の厚さも低減される。
【００４３】
開繊処理の具体的な方法としては、例えば、高圧ウォータージェットによる方法、バイブロウォッシャーによる方法、超音波振動による方法、など様々な方法を用いることができる。
【００４４】
また、本実施形態においては不燃性・防汚性等の向上のため、上記したようにフッ素樹脂層３０が形成されているが、樹脂被膜層に用いられる樹脂としてはフッ素樹脂に限られるものではなく、例えば、シリコーン樹脂を用いても同様に不燃性・防汚性等の向上を達成可能である。
【００４５】
また、樹脂被膜層を設けることにより、ガラス繊維シートの光透過性及び光拡散性を向上または調整させることも可能である。そのような場合には、上記したフッ素樹脂やシリコーン樹脂以外にも、可撓性があってガラス繊維織物に覆着可能なものであれば適用可能であり、例えば、天然ゴム、合成ゴム、ポリ塩化ビニル樹脂、エチレン酢酸ビニル共重合体樹脂、アクリル樹脂、ポリウレタン樹脂、ポリエステル樹脂、ポリエチレン樹脂、ポリプロピレン樹脂、など様々な種類の樹脂を用いることができる。
【００４６】
ガラス繊維織物上に樹脂被膜層を形成する方法としては、ガラス繊維織物に樹脂ワニスを含浸させる方法、塗布する方法、噴霧する方法、またはガラス繊維織物に樹脂シートを加工シールする方法など、様々な方法を用いることができる。特に、樹脂被膜層形成工程の作業性を高めるとともに、被膜層の均一性を向上させるため、樹脂シートを加工シールする方法を用いることが好ましい。
【００４７】
また、樹脂被膜層の厚さ・樹脂量については、防汚性や耐久性等を充分に確保するために５ｇ／ｍ2以上とすることが好ましく、また、光透過性の低下を防止するために５００ｇ／ｍ2以下とすることが好ましい。特に好適な範囲としては、５０ｇ／ｍ2以上３００ｇ／ｍ2以下とすることがより好ましい。また、樹脂シートの場合、防汚性や耐久性の確保及び被覆工程の作業性等の点から、その厚さを５０μｍ以上２００μｍ以下とすることが好ましい。なお、含浸させる方法や塗布する方法等によって樹脂被膜層を形成する場合には、ガラス繊維織物の内部にも浸透して一部が一体化した状態で樹脂被膜層が形成される。
【００４８】
また、ガラス繊維織物２０には、ガラス繊維シート１０の耐久性を向上させる目的で、あらかじめ接着性物質を含浸させておくことが好ましい。接着性物質としては、例えばガラス繊維処理剤として通常使用されているシランカップリング剤など公知の接着剤を用いることができる。この接着性物質によってガラス繊維織物と樹脂被膜層とを良好に接合させることができる。ただし、接着性物質は各ガラス繊維の表面に付着するので、ガラス繊維織物の光透過特性や通気度等にはほとんど影響しない。
【００４９】
本発明によるガラス繊維シートは、上記した実施形態に限られるものではなく、様々な変形・構成の変更が可能である。ガラス繊維織物２０に用いられるガラス繊維の組成については、特に限定されず、様々な組成のガラスを使用して良い。また、ガラス繊維を構成するガラスフィラメントの断面形状についても、通常の円形形状に限定されず、扁平・楕円形状などの非円形のものを用いても良い。非円形の断面形状を有するガラスフィラメントからなるガラス繊維を用いた場合には、光拡散性をさらに高めることができ、また、照明装置に適用する際に重要な要素の１つとなるデザイン面からも、優れた光拡散用ガラス繊維シートを得ることが可能である。
【００５０】
また、ガラス繊維織物の織布方法としては、上記した平織りに限らず、綾織り、朱子織りなど様々な織布方法を用いることができる。平織りのガラス繊維織物は製織効率が高く、機械的強度に優れたガラス繊維シートとすることができる。また、綾織りや朱子織りなどを用いた場合には、デザイン性に優れたガラス繊維シートを得ることができる。
【００５１】
また、フッ素樹脂層３０などの樹脂被膜層においては、樹脂組成中に光拡散材をさらに添加してガラス繊維シート１０の光拡散性をさらに高めることもできる。光拡散材としては、例えば、ガラスビーズ、中空ガラスビーズ、ガラス繊維パウダー、扁平ガラス繊維パウダーなどを用いることができる。さらに、樹脂被膜層は、必ずしも設けなくても良く、あるいは、ガラス繊維織物２０の両面に形成しても良い。
【００５２】
図２は、図１に示した光拡散用ガラス繊維シート１０を用いた照明装置の一実施形態の構成を一部破断して示す斜視図である。本実施形態の照明装置においては、光拡散用ガラス繊維シート１０を支持枠１２下面側の開口全体を覆うように固定することによって、支持枠１２の内側に配置された蛍光灯などの光源４を覆う光拡散用カバー１を構成している。このとき、光拡散用ガラス繊維シート１０は光源４の下方に位置する光拡散用カバー１の発光面１ａを構成し、その側面１ｂは支持枠１２によって構成される。図示のような矩形状で大面積の発光面１ａを有する照明装置は、例えば天井面の所定の埋込穴等に設置されて使用される。
【００５３】
ここで、光拡散用ガラス繊維シート１０は、上記したように全光線透過率が５０％以上、かつ、平行光線透過率が５％以下となるように構成されているので、発光面１ａにおいて、光源４からの光が高い光透過度で透過されて高輝度が得られるとともに、高い光拡散度で拡散されて光源４の位置・形状等が視認できないように面全体が均一な輝度分布で柔らかく光る照明装置が実現される。
【００５４】
なお、図１に示した実施形態のようにガラス繊維シート１０の一方の面のみに樹脂被膜層が形成されている場合には、防汚性等の点から、フッ素樹脂層３０などの樹脂被膜層が光源４からみて反対側の面となるように光拡散用カバー１を形成・設置することが好ましい。また、図２に示した照明装置においては、実際には複数の部材・部分から構成される支持枠１２の具体的な構造、すなわち、天井に対する固定構造やガラス繊維シート１０・光源４の固定・支持構造等については図示していない。
【００５５】
上記の実施形態以外にも、様々な形状・光源配置の照明装置に対して上記の光拡散用ガラス繊維シートを適用することが可能である。例えば、特に大面積化・軽量化等の要請のない通常の照明装置においても、優れた光透過性・光拡散性や高いデザイン性を有するものとして、上記のガラス繊維シートを用いることができる。
【００５６】
【実施例】
本発明による光拡散用ガラス繊維シートについて、さらに具体的な実施例を示して説明する。なお、以下に示す各実施例及び比較例について、その構成及び性能を図３に示した一覧表にまとめてある。
【００５７】
また、この表においては以下に述べる各構成及び性能に関する数値に加えて、目視テストによる判定結果についても示している。この目視判定においては、４０Ｗ昼光色蛍光灯４本を光源とし、この光源から５ｃｍ〜２５ｃｍの距離をおいて光拡散用ガラス繊維シートを配置して、光源と反対側から見た輝度によって光透過性を、また、光源の視認の程度によって光拡散性を目視判定して、４段階でランク付けして評価を行った。ここで、数字が小さいほど光拡散シートとして優れていることを示し、ランク１または２であることが実用上好ましい。
【００５８】
実施例１
（１）ガラス繊維織物の作成
ガラス繊維として経糸・緯糸ともに日東紡製のＥＣＥ２２５  １／０（番手２２．５ｔｅｘ）を用い、経糸の織り密度を５９本／２５ｍｍ、緯糸の織り密度を４５本／２５ｍｍとして平織りで製織した後、バイブロウォッシャーによる開繊処理をしてガラス繊維織物を作成した。
【００５９】
このとき、得られたガラス繊維織物は、１ｍ2当たりの質量が９３．６ｇ／ｍ2、厚さが８５μｍ、通気度が１８ｃｍ3／ｃｍ2／ｓであった。
【００６０】
（２）ガラス繊維シートの作成
（ａ）接着性物質によるガラス繊維の処理
軟質フッ素樹脂（セントラル硝子株式会社製セフランソフトＧ−１８０Ｙ）を、固形分１８重量％になるようにＮ、Ｎ−ジメチルホルムアミドに溶解し、架橋剤イソシアネート（大日本インキ化学工業株式会社製コロネートＨＸ）を、軟質フッ素樹脂１００重量部に対して０．５重量部加えて処理液を得た。（１）で作成されたガラス繊維織物にこの処理液を含浸し、加熱乾燥させてガラス繊維織物の処理を行った。
【００６１】
（ｂ）ガラス繊維シートの作成
軟質フッ素樹脂（セントラル硝子株式会社製セフランソフトＧ−１８０Ｙ）１００重量部に、フッ化ビニリデン樹脂５重量部、ポリテトラフルオロエチレン０．２重量部、ワックス０．３重量部、ジブチルスズジラウレート０．２重量部、中空ガラスビーズ（東芝バロティーニ株式会社製ＨＳＣ−１００Ｃ）１．０重量部を配合した厚さ０．１ｍｍのフィルムを、（ａ）で得た処理済みガラス繊維織物に貼り合わせて光拡散用のガラス繊維シートを作成した。
【００６２】
このとき、得られたガラス繊維シートは、全光線透過率が５９．４％、平行光線透過率が４．３％であった。
【００６３】
なお、以下の実施例及び比較例においては、（２）のガラス繊維シートの作成方法はいずれも上記した実施例１と同様であるので、ガラス繊維織物の作成についてのみ示す。
【００６４】
実施例２
ガラス繊維として経糸に日東紡製のＥＣＥ２２５  １／０（番手２２．５ｔｅｘ）を、緯糸にＥＣＤ４５０  １／０（番手１１．２ｔｅｘ）を用い、経糸の織り密度を７０本／２５ｍｍ、緯糸の織り密度を▲１▼６５本／２５ｍｍ、▲２▼６８本／２５ｍｍ、▲３▼７０本／２５ｍｍの３通りとしてそれぞれ平織りで製織して、開繊処理は行わずにガラス繊維織物を作成した。
【００６５】
このとき、得られたガラス繊維織物は、１ｍ2当たりの質量が▲１▼９４．３ｇ／ｍ2、▲２▼９５．６ｇ／ｍ2、▲３▼９６．５ｇ／ｍ2、厚さが▲１▼８１μｍ、▲２▼８２μｍ、▲３▼８３μｍ、通気度が▲１▼１２ｃｍ3／ｃｍ2／ｓ、▲１▼１１ｃｍ3／ｃｍ2／ｓ、▲１▼９ｃｍ3／ｃｍ2／ｓであった。また、得られたガラス繊維シートは、全光線透過率が▲１▼６０．４％、▲２▼５９．７％、▲３▼５８．２％、平行光線透過率が▲１▼４．７％、▲２▼４．６％、▲３▼４．６％であった。
【００６６】
実施例３
ガラス繊維として経糸・緯糸ともに日東紡製のＥＣＥ２２５  １／０（番手２２．５ｔｅｘ）を用い、経糸の織り密度を５９本／２５ｍｍ、緯糸の織り密度を５８本／２５ｍｍとして平織りで製織した後、バイブロウォッシャーによる開繊処理をしてガラス繊維織物を作成した。
【００６７】
このとき、得られたガラス繊維織物は、１ｍ2当たりの質量が１０５．０ｇ／ｍ2、厚さが８６μｍ、通気度が１４ｃｍ3／ｃｍ2／ｓであった。また、得られたガラス繊維シートは、全光線透過率が５５．４％、平行光線透過率が４．０％であった。
【００６８】
比較例１
ガラス繊維として経糸・緯糸ともに日東紡製のＥＣＥ２２５  １／０（番手２２．５ｔｅｘ）を用い、経糸の織り密度を５９本／２５ｍｍ、緯糸の織り密度を４５本／２５ｍｍとして平織りで製織して、開繊処理は行わずにガラス繊維織物を作成した。
【００６９】
このとき、得られたガラス繊維織物は、１ｍ2当たりの質量が９３．６ｇ／ｍ2、厚さが９８μｍ、通気度が１１７ｃｍ3／ｃｍ2／ｓであった。また、得られたガラス繊維シートは、全光線透過率が６１．３％、平行光線透過率が５．６％であった。
【００７０】
比較例２
ガラス繊維として経糸・緯糸ともに日東紡製のＥＣＧ７５  １／０（番手６７．５ｔｅｘ）を用い、経糸の織り密度を４４本／２５ｍｍ、緯糸の織り密度を３３本／２５ｍｍとして平織りで製織して、開繊処理は行わずにガラス繊維織物を作成した。
【００７１】
このとき、得られたガラス繊維織物は、１ｍ2当たりの質量が２０７．９ｇ／ｍ2、厚さが１７５μｍ、通気度が５ｃｍ3／ｃｍ2／ｓであった。また、得られたガラス繊維シートは、全光線透過率が４５．１％、平行光線透過率が３．１％であった。
【００７２】
比較例３
ガラス繊維として経糸・緯糸ともに日東紡製のＥＣＥ２２５  １／０（番手２２．５ｔｅｘ）を用い、経糸の織り密度を５９本／２５ｍｍ、緯糸の織り密度を５８本／２５ｍｍとして平織りで製織して、開繊処理は行わずにガラス繊維織物を作成した。
【００７３】
このとき、得られたガラス繊維織物は、１ｍ2当たりの質量が１０５．０ｇ／ｍ2、厚さが１０５μｍ、通気度が８２ｃｍ3／ｃｍ2／ｓであった。また、得られたガラス繊維シートは、全光線透過率が５７．０％、平行光線透過率が５．８％であった。
【００７４】
実施例と比較例との対比
実施例１は、番手２２．５ｔｅｘのガラス繊維を用い、また、開繊処理を行ったものであるが、１ｍ2当たりの質量と通気度、または厚さと通気度のいずれについてもガラス繊維織物の好適な構成条件を満たしており、これによって、光透過性及び光拡散性がともに高いガラス繊維シートが得られている。なお、本実施例においてはガラス繊維織物の一方の面上に樹脂被膜層を設けているが、これによる光拡散性の増加効果はガラス繊維織物による効果に比べて小さく、また、光透過性については２％程度低下するに過ぎない。すなわち、この構成では、ガラス繊維織物のみからガラス繊維シートを構成した場合でも、全光線透過率５０％以上、平行光線透過率５％以下の条件を満たす（他の実施例も同様）。
【００７５】
実施例２は、緯糸として細い１１．５ｔｅｘのガラス繊維を用い、その織り密度を３通りに変えてシートを作成している。この実施例では開繊処理を行っていないが、上記したガラス繊維及び織り密度によって好適なガラス繊維織物の構成条件とガラス繊維シートの光透過特性とが得られている。
【００７６】
また、実施例３は、実施例１に対して緯糸の織り密度を大きくしたものであり、１ｍ2当たりの質量が増大しているために全光線透過率がやや小さくされているが、５０％以上の条件は充分に満たしており、また、通気度及び平行光線透過率は実施例１よりもさらに低減されている。
【００７７】
一方、比較例１は、実施例１と同様の構成で開繊処理を行わなかったものであり、通気度が非常に大きく、したがって、平行光線透過率が５％以上に増大しており充分な光拡散性が得られていない。
【００７８】
また、比較例２は、６７．５ｔｅｘとやや太いガラス繊維を用いているとともに開繊処理も施しておらず、１ｍ2当たりの質量及び厚さが大きく、全光線透過率が５０％以下に減少しており充分な光透過性が得られていない。
【００７９】
また、比較例３は、実施例３と同様の構成で開繊処理を行わなかったものであり、厚さもやや大きくなっているが、特に通気度が増大して平行光線透過率が５％以上に増大しており充分な光拡散性が得られていない。
【００８０】
以上のように、実施例１〜３のガラス繊維シートはいずれも、光透過性及び光拡散性がともに向上・両立されており、優れた光拡散シートとしての特性を有している。それに対して、比較例１〜３のガラス繊維シートは、光透過性または光拡散性の一方について好適な特性が得られていない。
【００８１】
【発明の効果】
本発明による光拡散用ガラス繊維シートは、以上詳細に説明したように、次のような効果を得る。すなわち、ガラス繊維織物を基布とする光拡散用ガラス繊維シートにおいて、ガラス繊維シートの構成、特にガラス繊維基布の構成を調整・最適化して、その光透過特性について全光線透過率が５０％以上、平行光線透過率が５％以下となるように構成することによって、高い光拡散性を有する条件において、同時に充分な光透過性を実現した光拡散シートを実現することができる。ガラス繊維織物の構成条件としては、例えばその１ｍ2当たりの質量、厚さ、通気度などによって好適な条件を設定・制御することができる。
【００８２】
このような光拡散用ガラス繊維シートを光拡散シートとして照明装置に適用することによって、その発光面から、充分に高い輝度で、かつ光源が視認されずに均一な輝度分布で光が透過・拡散されて、柔らかい光で照明を行うことができる照明装置とすることができる。また、樹脂シートや艶消しガラスを用いた場合に比べて、そのデザイン性においても優れた照明装置とすることが可能である。
【図面の簡単な説明】
【図１】本発明による光拡散用ガラス繊維シートの一実施形態の構成を模式的にしめす拡大斜視図である。
【図２】図１に示した光拡散用ガラス繊維シートを用いた照明装置の一実施形態の構成を一部破断して示す斜視図である。
【図３】光拡散用ガラス繊維シートの構成及び性能を実施例及び比較例について示す図表である。
【符号の説明】
１…光拡散用カバー、１ａ…発光面、１ｂ…側面、１０…光拡散用ガラス繊維シート、１２…支持枠、２０…ガラス繊維織物、２１…経糸、２２…緯糸、３０…フッ素樹脂層、４…光源。
【図１】
0004359967.tif 000002
【図２】
0004359967.tif 000003
【図３】
0004359967.tif 000004